(57)【特許請求の範囲】
【請求項１】
延伸ポリプロピレンからなるプラスチックフィルム基材の片面にアクリル系粘着剤層と他面に、（ａ）１分子中にケイ素原子に結合したビニル基を少なくとも２個有するオルガノポリシロキサン、（ｂ）１分子中にケイ素原子に結合した水素原子を少なくとも２個有するオルガノハイドロジエンポリシロキサン、（ｃ）白金系触媒からなる付加反応型シリコーン組成物１００重量部に対して、（ｄ）セルロース誘導体が１０〜５５重量部配合された離型剤層が設けられた、下記の（Ａ）、（Ｂ）、（Ｃ）及び（Ｄ）の特性を有する粘着テープ。
（Ａ）粘着テープ巻回体を、３０ｍ／minの速度で巻き戻したときに発生する剥離音の音圧レベルが７０ｄＢ以下。
（Ｂ）離型剤層表面同士の動摩擦係数が０．２５以上。
（Ｃ）離型剤層表面が油性インキでの印字性を有する。
（Ｄ）粘着テープ巻回体を、３０ｍ／minの速度で巻き戻したときの巻き戻し力が３００〜８００ｇ／５０ｍｍ。
【発明の詳細な説明】
【０００１】
【発明の属する技術分野】
本発明は、粘着テープに関し、さらに詳しくは、例えばプラスチックフィルムを基材に使用した包装用粘着テープにおいて、粘着テープ巻回体巻き戻し時に発生する騒音を低減し、粘着テープを貼り合わせたダンボール箱等を輸送する場合において、粘着テープ背面の滑り性に起因する荷崩れを防止し、テープ背面に印字が可能でかつ、テープ巻き戻し時に要する力を安定化させることのできる粘着テープに関する。
【０００２】
【従来の技術】
一般に粘着テープは、基材の一方の面に粘着剤層が形成され巻き芯等に巻回された状態で提供されており、使用時、巻回体からの巻き戻し性を容易にするために、テープ背面には、シリコーン系や長鎖アルキル系などの離型剤層が付与されている。
【０００３】
一方、ダンボール箱の封緘等に多用されている包装用粘着テープとして、プラスチックフィルムを基材とし、基材の一方の面に粘着剤層を設け、他面に離型剤層を設けたものがある。
【０００４】
上記、プラスチックフィルムを基材とする包装用粘着テープにおいても、離型剤層に長鎖アルキル系離型剤やシリコーン系離型剤が利用されているが、離型剤として長鎖アルキル系離型剤を使用した場合、巻き戻し時に剥離音が発生し、このようなテープを大量に使用する梱包現場などでは、テープ巻き戻し時の音が非常に大きくなって作業環境を悪化させているとともに、テープを巻回体から巻き戻すときに要する力（以下、巻き戻し力と称す）が大きくなり作業効率を著しく低下させていた。
【０００５】
一方、離型剤としてシリコーン系のものを使用した場合、上記の様な巻き戻し時の剥離音の発生は防止できるが、巻き戻し力が非常に小さくなり過ぎ、必要以上にテープが巻き戻されたり、自動貼り合わせ機を使用する際、テープ切断時にテープがスムーズに切れなかったりするなどの作業上の問題があった。又、テープ背面（離型剤層表面）の動摩擦係数が小さいために滑りやすく、テープを貼り合わせたダンボール箱等を重ね合わせて輸送する場合などに荷崩れが起こりやすいこと、さらには、離型剤層表面に油性インク等で筆記ができないなどの問題があった。
【０００６】
このように、従来の離型剤ではそれぞれに短所を有しており、離型剤に起因する上記の問題点を全て解決した粘着テープは見出されていなかった。
【０００７】
【発明が解決しようとする課題】
本発明は、このような事情に鑑みなされたもので、粘着テープ巻回体から粘着テープを巻き戻す際の剥離音の発生を抑制するとともに、粘着テープを貼り合わせたダンボール箱等を重ね合わせて輸送する場合などに、粘着テープ背面（離型剤層表面）の滑り性に起因する荷崩れが起こりにくく、さらに、離型剤層表面の筆記が可能でかつ、貼り合わせ作業をスムーズに行うことのできる適度な巻き戻し力を有する粘着テープを提供するものである。
【０００８】
【課題を解決するための手段】
本発明者らは上記の問題点を解決するために鋭意研究した結果、プラスチックフィルム基材の片面にアクリル系粘着剤を塗布した粘着テープにおいて、粘着テープ背面に設ける離型剤層として、セルロース誘導体を配合した下記の組成を有する特定のシリコーン系離型剤を塗布することにより、上記課題を解決した粘着テープを得ることができることを見出し、本発明に至ったものである。
【０００９】
即ち、本発明の粘着テープは、延伸ポリプロピレンからなるプラスチックフィルム基材の片面にアクリル系粘着剤層と他面に、（ａ）１分子中にケイ素原子に結合したビニル基を少なくとも２個有するオルガノポリシロキサン、（ｂ）１分子中にケイ素原子に結合した水素原子を少なくとも２個有するオルガノハイドロジエンポリシロキサン、（ｃ）白金系触媒からなる付加反応型シリコーン組成物１００重量部に対して、（ｄ）セルロース誘導体が１０〜５５重量部配合された離型剤層が設けられ、かつ、下記の（Ａ）、（Ｂ）、（Ｃ）及び（Ｄ）の特性を有することを特徴とし、これにより、上記課題が解決される。
（Ａ）粘着テープ巻回体を、３０ｍ／minの速度で巻き戻したときに発生する剥離音の音圧レベルが７０ｄＢ以下。
（Ｂ）離型剤層表面同士の動摩擦係数が０．２５以上。
（Ｃ）離型剤層表面が油性インキでの印字性を有する。
（Ｄ）粘着テープ巻回体を、３０ｍ／minの速度で巻き戻したときの巻き戻し力が３００〜８００ｇ／５０ｍｍ。
【００１１】
【発明の実施の形態】
本発明の粘着テープの離型剤として使用されるａ）成分としてのオルガノポリシロキサンは、１分子中にケイ素原子に結合したビニル基を少なくとも２個有するもので、分子中に式Ｒ１  Ｒ２  ＳｉＯからなる単位を有するものである。式中、Ｒ１  及びＲ２  は、メチル基、エチル基等のアルキル基、メトキシ基、エトキシ基等のアルコキシ基、フェニル基等のアリール基、ビニル基などである。
【００１２】
本発明の粘着テープの離型剤として使用されるｂ）成分としてのオルガノハイドロジエンポリシロキサンは、１分子中にケイ素原子に結合した水素原子を少なくとも２個有するもので、例えばトリメチルシリル基末端封鎖メチルハイドロジエンポリシロキサン、ジメチルハイドロジエンシリル基末端封鎖ジメチルシロキサン等が挙げられる。
【００１３】
本発明の粘着テープの離型剤として使用されるｃ）成分としての白金系触媒は、上記ａ）及びｂ）成分の付加反応に用いる触媒として公知のものでよく、例えば塩化第１白金酸、塩化第２白金酸などの塩化白金酸、塩化白金酸のアルコール化合物、アルデヒド化合物または塩化白金酸と各種オレフィン類との錯塩、塩化白金酸と不飽和基含有オルガノシロキサンとの反応生成物などが挙げられる。
【００１４】
上記の付加反応型シリコーン組成物は、種々の加熱条件において、良好な硬化皮膜を得ることができるように、ａ）成分、ｂ）成分、ｃ）成分が適宜配合される。
【００１５】
本発明のｄ）成分としてのセルロース誘導体は、離型剤層表面の動摩擦係数を調整したり、離型剤層表面への印字性を付与させたりするために使用されるものであり、メチルセルロース、エチルセルロース、アセチルセルロース等のセルロース誘導体を適宜使用することができる。
【００１６】
上記セルロース誘導体の添加量は、ａ）、ｂ）、ｃ）成分からなる付加反応型シリコーン組成物１００重量部に対して１０〜６０重量部、好ましくは、１５〜５５重量部である。
【００１７】
セルロース誘導体の添加量が所定量に満たない場合は、離型剤層表面に印字性を付与させること、及び、荷崩れを防止するために必要な動摩擦係数を得ることができなくなる。また、セルロース誘導体の添加量が所定量以上では、離型剤層の皮膜強度が弱くなるとともに、基材であるプラスチックフィルムとの密着性が悪くなり、離型剤が基材から脱落（摩擦等によって剥ぎ取られる）し易くなって、実用上使用することができなくなる。
【００１８】
本発明の粘着テープにおいては、プラスチックフィルム基材の片面にアクリル系粘着剤層と他面にセルロース誘導体を配合した付加反応型シリコーン組成物からなる離型剤層が設けられるが、プラスチックフィルム基材、アクリル系粘着剤、セルロース誘導体を配合した付加反応型シリコーン組成物の各々の材料を選択するにあたっては、上記構成からなる粘着テープが、後述した測定方法に基づいて測定した以下の特性を満足するように設計しなければならない。
【００１９】
すなわち、（Ａ）粘着テープ巻回体を、３０ｍ／ｍｉｎ  の速度で巻き戻したときに発生する剥離音の音圧レベルが７０ｄＢ以下、好ましくは６０ｄＢ以下である。剥離音の音圧レベルが７０ｄＢよりも大きくなれば、粘着テープ巻き戻し時に発生する剥離音が大きくなり、特に粘着テープを大量に使用する梱包現場などでは作業環境を悪化させる原因となる。
【００２０】
（Ｂ）離型剤層表面同士の動摩擦係数が０．２５以上。好ましくは０．３〜０．５である。動摩擦係数が０．２５よりも小さくなれば、粘着テープ背面（離型剤層表面）が滑りやすくなり、粘着テープを貼り合わせたダンボール箱等を重ね合わせて輸送する場合などに荷崩れが発生しやすくなる。
【００２１】
（Ｃ）離型剤層表面が油性インキでの印字性を有する。
【００２２】
（Ｄ）粘着テープ巻回体を、３０ｍ／ｍｉｎ  の速度で巻き戻したときの巻き戻し力が３００〜８００ｇ／５０ｍｍ、好ましくは３５０〜６００ｇ／５０ｍｍである。巻き戻し力が３００ｇ／５０ｍｍよりも小さくなれば、粘着テープを巻き戻すときに必要以上にテープが巻き戻されたり、自動貼り合わせ機を使用する際、テープ切断時にテープがスムーズに切れなかったりするなどの問題が発生する。また、８００ｇ／５０ｍｍよりも大きくなれば粘着テープを巻き戻す際に大きな力が必要となり作業効率を著しく低下させるとともに、大きな剥離音が発生する原因となる。
【００２３】
さらに、離型剤組成物として、離型剤層表面を滑りにくくする（動摩擦係数を大きくする）ために三次元化オルガノポリシロキサンも適宜配合することができる。
【００２４】
本発明において、上記ａ）〜ｄ）の離型剤組成物は、トルエン、酢酸エチル、ヘキサン、ヘプタン等の溶剤で希釈された後、スムージングバー、グラビアコーター、オフセットコーター等を使用してプラスチックフィルム基材に塗布される。プラスチックフィルム基材に形成される離型剤層の乾燥後の塗布量は、通常０．０５〜０．５ｇ／ｍ２  、好ましくは０．１〜０．３ｇ／ｍ２  である。
【００２５】
本発明の粘着テープ基材として使用されるプラスチックフィルムとしては、例えば、ナイロン、ポリエチレン、ポリ塩化ビニル、ポリエステル、ポリプロピレン等、従来から粘着テープ用基材として使用されているものを適宜使用することができ、特に限定されるものではないが、より好ましくは延伸ポリプロピレン（ＯＰＰ）フィルムが挙げられる。
【００２６】
基材の厚さは、通常、１２〜１００μｍ、好ましくは２５〜６０μｍである。
【００２７】
本発明の粘着テープに使用されるアクリル系粘着剤としては、例えば、包装用粘着テープとして使用される場合においては、包装用粘着テープとしての粘着特性を満足し、かつ、プラスチックフィルム基材及びセルロース誘導体を配合した付加反応型シリコーン組成物からなる離型剤層から構成される粘着テープとした場合において、上述した（Ａ）〜（Ｄ）の特性を満足するものであれば特に限定されるものではなく、例えば、アクリル系エマルジョン類、ポリアクリル酸エステル共重合体等が用いられる。
【００２８】
プラスチックフィルム基材に塗布される粘着剤の厚さは、通常、１５〜６０μｍ、好ましくは２５〜４５μｍである。
【００２９】
本発明の粘着テープの製造方法は、公知の方法を用いてもよく特に限定されないが、例えばプラスチックフィルムの一方の面に離型剤を塗布後、熱オーブン中で離型剤を硬化させた後、プラスチックフィルムの反対面に粘着剤を塗布し、熱オーブン中で乾燥させた後、巻き芯に巻き取って作製する方法等が例示される。
【００３０】
【実施例】
つぎに本発明の粘着テープを実施例にもとづきさらに詳しく説明するが、本発明はこれらに限定されるものではない。なお、以下に部と記載したものは全て重量部を表す。
【００３１】
実施例１
離型剤として、（ａ）ポリジメチルシロキシジフェニルシロキサンを主成分とする付加反応型シリコーン樹脂（商品名：Ｘ−６２−９２０１Ｂ、固形分３０％：信越化学工業社製）１００部、（ｂ）ジメチルハイドロジエンポリシロキサン（商品名：Ｘ−９２−１２２、固形分３０％：信越化学工業社製）８部、（ｃ）白金系硬化触媒（商品名：ＰＬ−５０Ｔ、信越化学工業社製）４部、（ｄ）エチルセルロース（商品名：Ｘ−６２−９２０１Ａ、固形分１０％、酢酸エチル希釈溶液：信越化学工業社製）１００部をトルエン−酢酸エチル混合溶剤中で混合し、固形分濃度１．５％とした離型剤処理液を作製した。（この離型剤処理液の付加反応型シリコーン組成物１００重量部に対するエチルセルロースの配合量は、３１重量部であった。）
上記、離型剤処理液を、厚さ４０μｍのＯＰＰフィルムの一方の面に乾燥後の塗布量が０．２ｇ／ｍ２  となるようにスムージングバーで塗布し１００℃で２分間乾燥させて離型剤層を形成させた。
アクリル系粘着剤として、２−エチルヘキシルアクリレート１００部、アクリル酸３部からなるアクリル酸エステル共重合体（数平均分子量約５０万、固形分３０％）にイソシアネート系架橋剤（商品名：コロネートＬ、日本ポリウレタン工業株式会社製）３部を混合したアクリル系粘着剤を作製した。
上記、アクリル系粘着剤を、離型剤が塗布されたＯＰＰフィルムの反対面に、リバースコーターにて塗布し、乾燥オーブン中で１００℃で２分間乾燥させて、厚さ４０μｍのアクリル粘着剤層を形成させた後、円筒状の巻き芯に巻取り、本発明の粘着テープを得た。
【００３２】
実施例２
実施例１において、エチルセルロース（Ｘ−６２−９２０１Ａ）の配合量を５６部に変更した以外は実施例１と同様に粘着テープを作製した（この離型剤処理液の付加反応型シリコーン組成物１００重量部に対するエチルセルロースの配合量は、１７重量部であった。）
【００３３】
実施例３
実施例１において、エチルセルロース（Ｘ−６２−９２０１Ａ）の配合量を１６２部に変更した以外は実施例１と同様に粘着テープを作製した。（この離型剤処理液の付加反応型シリコーン組成物１００重量部に対するエチルセルロースの配合量は、５０重量部であった。）
【００３４】
比較例１
実施例１において、エチルセルロース（Ｘ−６２−９２０１Ａ）の配合量を２２６部に変更した以外は実施例１と同様に粘着テープを作製した。（この離型剤処理液の付加反応型シリコーン組成物１００重量部に対するエチルセルロースの配合量は、７０重量部であった。）
【００３５】
比較例２
実施例１において、エチルセルロース（Ｘ−６２−９２０１Ａ）の配合量を３２４部に変更した以外は実施例１と同様に粘着テープを作製した。（この離型剤処理液の付加反応型シリコーン組成物１００重量部に対するエチルセルロースの配合量は、１００重量部であった。）
【００３６】
比較例３
実施例１において、エチルセルロース（Ｘ−６２−９２０１Ａ）を配合しなかった以外は実施例１と同様に粘着テープを作製した。（この離型剤処理液には、エチルセルロースは含有されていない。）
【００３７】
比較例４
実施例１において、離型剤を、エチルセルロースを含有させた付加反応型シリコーン組成物から、長鎖アルキル系離型剤（商品名：ピーロイル１０１０、一方社油脂株式会社製）の０．５％トルエン溶液に変更した以外は、実施例１と同様に粘着テープを作製した。
【００３８】
比較例５
実施例１において、粘着剤をアクリル系粘着剤から以下に示す組成を有するゴム系粘着剤に変更した以外は、実施例１と同様に粘着テープを作製した。
ここでゴム系粘着剤としては、天然ゴム（商品名：ＳＭＲ、加商株式会社製）１００部、石油系樹脂（商品名：クレイトンＤ−１００、日本ゼオン株式会社製）１００部、軟化剤（商品名：ポリブテンＨＶ−３００、日本石油株式会社製）１０部、老化防止剤（商品名：イルガノックス１０１０、チバガイギー株式会社製）２部からなる組成を有するものを使用した。
【００３９】
比較例６
実施例２において、粘着剤をアクリル系粘着剤から、比較例５と同じ組成を有するゴム系粘着剤に変更した以外は、実施例２と同様に粘着テープを作製した。
【００４０】
実施例、比較例で得られた粘着テープについて下記の特性を調べた結果を表１に示した。
【００４１】
１）音圧レベル
以下の条件において発生する粘着テープ巻き戻し時の音圧レベルを、音源から１ｍの距離で積分型精密騒音計を使用して測定した。
５０ｍｍ幅の粘着テープ巻回体を、高速巻き戻し試験機を使用して、３０ｍ／ｍｉｎ  の速度で巻き戻したときに発生する音圧を測定した。なおこの時、周囲の音圧レベル（ブランク値）は３０ｄＢであった。
【００４２】
２）動摩擦係数
図２に示したように、支持台４に粘着テープ５ａを離型剤層を上面にして貼り付け、一方、４０ｍｍ×４０ｍｍの大きさに切り取った粘着テープ５ｂを、離型剤層を下側にして粘着テープ５ａの離型剤層と接触させる。
粘着テープ５ｂの粘着剤面に粘着テープ５ｂと同じ大きさの段ボール紙６を貼り合わせ、その上に１ｋｇの荷重７を載せ、引張試験機を使用して粘着テープ５ｂを５００ｍｍ／ｍｉｎ  の引っ張り速度で、粘着テープ５ａの離型剤層表面を移動させた時の抵抗値を読み取り、下記式により動摩擦係数を算出した。（測定は２０℃の雰囲気下で行った。）
【００４３】
【数１】
0003554417.tif 000002
【００４４】
３）印字性
市販の油性インクペンを使用して、粘着テープの離型剤層表面に文字を書き、油性インクのハジキが全くなかった場合を◎、ほとんどなかった場合を○、インクのはじきが少しあった場合を△、インクのはじきが著しかった場合を×として評価した。
【００４５】
４）テープ巻き戻し力
５０ｍｍ幅の粘着テープ巻回体を、高速巻き戻し試験機を使用して、３０ｍ／ｍｉｎ  の速度で巻き戻したときの巻き戻し力を測定した。
【００４６】
５）離型剤密着性
ガラス板上に、粘着剤面を下にして固定した粘着テープの離型剤層表面を人指し指で５往復擦った時に、離型剤の脱落がほとんどなかったものを○、離型剤の脱落が少しあったものを△、離型剤の脱落が著しかったものを×として評価した。
【００４７】
【表１】
0003554417.tif 000003
【００４８】
【発明の効果】
本発明の粘着テープは、プラスチックフィルム基材の一方の面にアクリル系粘着剤、反対面に特定量のセルロース誘導体を配合した付加反応型シリコーン組成物からなる離型剤層を設けることによって、粘着テープ巻回体巻き戻し時に発生する騒音を低減し、粘着テープを貼り合わせたダンボール箱等を輸送する場合において、粘着テープ背面（離型剤層表面）の滑り性に起因する荷崩れを防止し、離型剤層表面に印字が可能でかつ、テープ巻き戻し時に要する力を安定化させることができる。
従って、本発明の粘着テープは、例えば包装用粘着テープとして使用する場合において、従来から問題となっていた、粘着テープ巻き戻し時の剥離音の発生を防止することができると共に、貼り合わせ作業性をも改良した製品を市場に提供することができる。
【図面の簡単な説明】
【図１】本発明の粘着テープの断面図である。
【図２】動摩擦係数の測定方法を示す概略図である。
【符号の説明】
１    離型剤層
２    プラスチックフィルム基材
３    アクリル系粘着剤層
４    支持台
５ａ  粘着テープ
５ｂ  粘着テープ
６    段ボール紙
７    荷重
【図１】
0003554417.tif 000004
【図２】
0003554417.tif 000005